(57)【要約】【課題】イオン交換能に優れた無機質イオン交換体を使用し、柔軟性に優れたイオン交換機能を有するイオン交換性機能膜及びその製造方法を提供する。【解決手段】ポリオレフィン系樹脂の網目状ネットワーク内に、陰イオン交換性の無機質粉体と陽イオン交換性の無機質粉体より選択される１種または２種以上の無機質イオン交換体が充填されているイオン交換性機能膜である。また、ポリオレフィン系樹脂とその可塑剤及び無機質イオン交換体粉体を押出成形し、フィルム状とした後、該フィルム状物より前記可塑剤を抽出除去することで微多孔質化するイオン交換性機能膜の製造方法である。【選択図】      なし【特許請求の範囲】
【請求項１】
ポリオレフィン系樹脂の網目状ネットワーク内に、陰イオン交換性の無機質粉体と陽イオン交換性の無機質粉体より選択される１種または２種以上の無機質イオン交換体が充填されていることを特徴とするイオン交換性機能膜。
【請求項２】
前記無機質イオン交換体が、３０〜８０質量％充填されていることを特徴とする請求項１記載のイオン交換性機能膜。
【請求項３】
前記陰イオン交換性の無機質粉体が、ハイドロタルサイト系無機質イオン交換体であることを特徴とする請求項１または２記載のイオン交換性機能膜。
【請求項４】
前記陽イオン交換性の無機質粉体が、スメクタイト系無機質イオン交換体であることを特徴とする請求項１乃至３の何れかに記載のイオン交換性機能膜。
【請求項５】
前記イオン交換性機能膜は、水銀圧入法による平均細孔径が１μｍ以下であることを特徴とする請求項１乃至４の何れかに記載のイオン交換性機能膜。
【請求項６】
前記ポリオレフィン系樹脂は、重量平均分子量５０万以上のポリエチレンであることを特徴とする請求項１乃至５の何れかに記載のイオン交換性機能膜。
【請求項７】
前記ポリオレフィン系樹脂は、重量平均分子量１００〜５００万の超高分子量ポリエチレンであることを特徴とする請求項６記載のイオン交換性機能膜。
【請求項８】
ポリオレフィン系樹脂とその可塑剤及び無機質イオン交換体粉体を押出成形し、フィルム状とした後、該フィルム状物より前記可塑剤を抽出除去することで微多孔質化することを特徴とするイオン交換性機能膜の製造方法。
【請求項９】
前記微多孔質化したイオン交換性機能膜を、プレス成形することにより空隙率を実質的にゼロから７０体積％とすることを特徴とする請求項８記載のイオン交換性機能膜の製造方法。
【発明の詳細な説明】
【０００１】
【発明の属する技術分野】
本発明は、イオン交換機能を備えた機能膜乃至はシートとその製造方法に関するもので、さらに詳細には、各種液体フィルター、イオン吸着膜、電解などの各種分野で有用なイオン交換性機能膜乃至はシートとその製造方法に関する。
【０００２】
【従来の技術】
イオン交換性の機能膜は、イオン捕捉フィルター、電気透析、電解などの各種分野で利用されている。陰イオンまたは陽イオンのイオン交換体としては、イオン交換樹脂や、無機質イオン交換体が使用されている。イオン交換樹脂は、無機質イオン交換体に比較して、フィルム化が比較的容易であることからイオン交換膜としても使用されているが、耐有機溶剤性、耐酸化性、イオン選択性に劣るという欠点があった。一方、無機質イオン交換体は、イオン交換樹脂の欠点である耐有機溶剤性、耐酸化性、イオン選択性の点で優れているが、成形性、柔軟性に劣るためフィルム化が困難であることからイオン交換膜として適用できず、その適用範囲は狭いものであった。したがって、イオン交換樹脂及び無機質イオン交換体の両者の欠点を克服したイオン交換膜が要求されている。
このような要求に対して、無機質の多孔質体層の少なくとも一方の側にイオン交換体層を備えていることを特徴とする機械的強度、耐酸化性に優れた無機陰イオン交換膜が提案されている（例えば、特許文献１）。
【０００３】
【特許文献１】
特開平６−１１４２７６号公報（請求項１）
【０００４】
【発明が解決しようとする課題】
しかしながら、特許文献１記載のイオン交換膜は、多孔質無機材料を構造主体としているため機械的強度は強いものの柔軟性に乏しいことから、薄膜化すると割れ、欠けを生じやすく、また、折曲げ加工が困難であるという欠点を有する。
そこで、本発明は、イオン交換能に優れた無機質イオン交換体を使用し、フィルム化が容易で、割れ、欠けを生じない柔軟性に優れたイオン交換機能を有する機能膜を提供することを目的とする。
【０００５】
【課題を解決するための手段】
本発明のイオン交換性機能膜は、前記目的を達成するべく、請求項１に記載の通り、ポリオレフィン系樹脂の網目状ネットワーク内に、陰イオン交換性の無機質粉体と陽イオン交換性の無機質粉体より選択される１種または２種以上の無機質イオン交換体が充填されていることを特徴とする。
また、請求項２記載のイオン交換性機能膜は、請求項１記載のイオン交換性機能膜において、前記無機質イオン交換体が、３０〜８０質量％充填されていることを特徴とする。
また、請求項３記載のイオン交換性機能膜は、請求項１または２記載のイオン交換性機能膜において、前記陰イオン交換性の無機質粉体が、ハイドロタルサイト系無機質イオン交換体であることを特徴とする。
また、請求項４記載のイオン交換性機能膜は、請求項１乃至３の何れかに記載のイオン交換性機能膜において、前記陽イオン交換性の無機質粉体が、スメクタイト系無機質イオン交換体であることを特徴とする。
また、請求項５記載のイオン交換性機能膜は、請求項１乃至４の何れかに記載のイオン交換性機能膜において、前記イオン交換性機能膜は、水銀圧入法による平均細孔径が１μｍ以下であることを特徴とする。
また、請求項６記載のイオン交換性機能膜は、請求項１乃至５の何れかに記載のイオン交換性機能膜において、前記ポリオレフィン系樹脂は、重量平均分子量５０万以上のポリエチレンであることを特徴とする。
また、請求項７記載のイオン交換性機能膜は、請求項６記載のイオン交換性機能膜において、前記ポリオレフィン系樹脂は、重量平均分子量１００〜５００万の超高分子量ポリエチレンであることを特徴とする。
本発明のイオン交換性機能膜の製造方法は、前記目的を達成するべく、請求項８に記載の通り、ポリオレフィン系樹脂とその可塑剤及び無機質イオン交換体粉体を押出成形し、フィルム状とした後、該フィルム状物より前記可塑剤を抽出除去することで微多孔質化することを特徴とする。
また、請求項９記載のイオン交換性機能膜の製造方法は、請求項８記載のイオン交換性機能膜の製造方法において、前記微多孔質化したイオン交換性機能膜を、プレス成形することにより空隙率を実質的にゼロから７０体積％とすることを特徴とする。
【０００６】
【発明の実施の形態】
本発明のイオン交換性機能膜は、ポリオレフィン系樹脂の網目状ネットワーク内に、陰イオン交換性の無機質粉体と陽イオン交換性の無機質粉体より選択される１種または２種以上の無機質イオン交換体が充填されていることを特徴としており、ポリオレフィン系樹脂の網目状ネットワーク内に無機質イオン交換体が充填された構造をなしているため、イオン交換体として無機質材を使用しているにも拘わらず、フィルム状に成形することができ、しかも、柔軟性に富むことから折り曲げが可能であり、割れ、欠けを生じることがないため、イオン交換機能が要求される幅広い分野に対して適応できる。また、本発明のイオン交換性機能膜は、水銀圧入法による平均細孔径が１μｍ以下とすることができるものであることから、液体フィルター分野にも適用できる。
また、本発明のイオン交換性機能膜の製造方法は、水銀圧入法による平均細孔径を１μｍ以下とすることができる固液相分離法に基づくもので、ポリオレフィン系樹脂とその可塑剤及び無機質イオン交換体粉体を押出成形してフィルム状とした後、該フィルム状物より可塑剤を抽出除去することで微多孔質化することを特徴としており、ポリオレフィン系樹脂の網目状ネットワーク内にイオン交換性の無機質粉体が充填された微多孔質膜を得ることができる。さらに、該微多孔質膜をプレス成形することで、空隙率を実質的にゼロから７０体積％まで任意に調整することができ、所望の空隙率を有するイオン交換性機能膜を得ることができることから様々な要求に対応することができる。
【０００７】
前記イオン交換性機能膜の構造主体であるポリオレフィン系樹脂としては、ポリエチレン、ポリプロピレン、ポリブテン、ポリメチルペンテン及びこれらの共重合物等の中より少なくとも１種を選ぶことができるが、２種以上を混合使用することもできる。
ポリオレフィン系樹脂の重量平均分子量は、機械的強度の優れたイオン交換性機能膜が得られる点より重量平均分子量が５０万以上のものが好ましい。特に、重量平均分子量が１００万以上の超高分子量ポリエチレンは、耐溶剤性、耐酸化性、機械的強度に優れた機能膜が得られるためより好ましい。この場合、重量平均分子量の異なる樹脂を混合使用して重量平均分子量が１００万以上としてもよい。なお、ポリオレフィン系樹脂の重量平均分子量が５０万未満では、耐酸化性及び機械的強度が不足するため好ましくなく、また、５００万を超えると、製造時における押出性、成形性が低下するため好ましくない。
【０００８】
前記イオン交換性の無機質粉体は、陰イオン交換性のものと陽イオン交換性のものに大別され、両者は粘土状鉱物の中より選択するのが一般的であるが、実質的なイオン吸着能、イオン交換能を有するものであれば粘土状鉱物以外の無機質材も適用できる。
陰イオン交換性の無機質粉体としては、イオン交換能が高い点でハイドロタルサイト系が好ましい。
また、陽イオン交換性の無機質粉体としては、スメクタイト系粘土状鉱物、例えばベントナイト、モンモリロナイト、バイデライト、ノントロナイト、サポナイト、ヘクトライトの中より選択できるが、イオン交換能が高い点よりベントナイトが好ましい。なお、スメクタイト系粘土状鉱物以外にも陽イオン吸着能、イオン交換能のある鉱物としてハロイサイト、カオリン、雲母等の粘土状鉱物やゼオライトがあり、前記スメクタイト系粘土状鉱物と併用することができる。また、前記粘土状鉱物のうち、あるものは、工業的に合成されており、実質的なイオン吸着能、イオン交換能を有するものであれば何れの物質も使用できる。
イオン交換性の無機質粉体の配合量は、要求されるイオン交換量によって適宜決定されるが、製造上の制約により３０〜８０質量％の範囲が好ましい。なお、イオン交換性の無機質粉体の配合量が３０質量％未満では、後述のレーディゲミキサ等による材料の混合性が低下するため好ましくなく、また、８０質量％を超えると、機能膜の機械的強度が著しく低下するため好ましくない。なお、混合性、押出性、成形性の向上を目的としてイオン交換性の無機質粉体の一部をシリカ微粉等に置き換えることもできる。
【０００９】
次に、本発明のイオン交換性機能膜の製造方法について説明する。ポリオレフィン系樹脂の粉体２０〜７０質量％と、無機質イオン交換体粉体８０〜３０質量％と、前記ポリオレフィン系樹脂の可塑剤の適量とをレーディゲミキサ等で混合する。次いで、該混合物を押出成形機を用いて加熱溶融・混練しながらシート状に成形を行う。得られたシートの厚さはシートの成形条件あるいは、延伸、圧延等の二次加工によって任意に調整できる。その後、該シート中の可塑剤を適当な有機溶剤を用いて抽出除去し、乾燥すれば、本発明のイオン交換性機能膜が得られる。次いで、必要に応じ、該機能膜をプレスロールを用いてプレス成形することにより、所望の空隙率に調整できる。
前記可塑剤としては、飽和炭化水素からなる工業用潤滑油に代表される鉱物オイルあるいは、フタル酸ジ−２−エチルヘキシルに代表される樹脂用可塑剤が使用できる。また、可塑剤を抽出除去するために使用する抽出剤としては、ヘキサン、ヘプタン、オクタン、ノナン、デカン等の飽和炭化水素系の有機溶剤や、トリクロロエチレン、テトラクロロエチレン等のハロゲン化炭化水素系の有機溶剤が使用できる。
なお、網目状ネットワークを形成するポリオレフィン系樹脂は、撥水性であるため、水溶液に対して本発明のイオン交換性機能膜を適用する場合は、必要に応じて、陰イオン性界面活性剤、陽イオン性界面活性剤あるいは、非イオン性界面活性剤の中より選択したものを用いて含浸または塗布処理して、親水性の向上を図るようにしてもよい。
【００１０】
【実施例】
次に、本発明の実施例について比較例と共に詳細に説明するが、本発明はこの例に限定されるものではない。
本実施例においては、網目状ネットワークを形成するポリオレフィン系樹脂材料として超高分子量ポリエチレンを使用すると共に、無機質イオン交換体として陰イオン交換性のハイドロタルサイト微粉及び陽イオン交換性のベントナイト微粉を使用して、無機質イオン交換体を含有するイオン交換性機能膜を作製した。
【００１１】
（実施例１）
陰イオン交換性の無機質粉体として平均粒子径が２μｍのハイドロタルサイト微粉２５質量％と、重量平均分子量２００万の超高分子量ポリエチレン樹脂粉体２２質量％と、鉱物オイル５３質量％とをレーディゲミキサを用いて混合した。この混合物を二軸押出機を用いて加熱溶融・混練しながら押出機に接続したＴダイより吐出させて前記組成のシート状物を得た。次いで、該シート状物をＴダイに隣接する一対のプレスロールを用いて圧延し、厚さ１００μｍのシートを得た。その後、該シート中の鉱物オイルをハロゲン化炭化水素系溶剤の一種であるトリクロロエチレンを用いて抽出除去し、さらに、箱形乾燥機で１００℃で乾燥して、陰イオン交換性の無機粉体５３質量％と、ポリエチレン樹脂４７質量％からなる厚さ１００μｍ、空隙率５４体積％の陰イオン交換性の微多孔質膜よりなる機能膜を得た。
【００１２】
（実施例２）
実施例１と同様にして、陰イオン交換性の無機粉体５３質量％と、ポリエチレン樹脂４７質量％からなる厚さ１００μｍ、空隙率５４体積％の陰イオン交換性の微多孔質膜を得た。この微多孔質膜を箱型乾燥機に隣接する一対のプレスロールを用いて圧搾し、厚さ５０μｍ、空隙率８体積％の陰イオン交換性の微多孔質膜よりなる機能膜を得た。
【００１３】
（実施例３）
陽イオン交換性の無機質粉体として平均粒子径が２μｍのベントナイト微粉３０質量％と、重量平均分子量１００万の超高分子量ポリエチレン樹脂粉体１５質量％と、鉱物オイル５５質量％とをレーディゲミキサを用いて混合した。この混合物を二軸押出機を用いて加熱溶融・混練しながら押出機に接続したＴダイより吐出させて前記組成のシート状物を得た。次いで、該シート状物をＴダイに隣接する一対のプレスロールを用いて圧延し、厚さ１００μｍのシートを得た。その後、該シート中の鉱物オイルをハロゲン化炭化水素系溶剤の一種であるトリクロロエチレンを用いて抽出除去し、さらに箱型乾燥機で１００℃で乾燥して、陽イオン交換性の無機粉体６７質量％と、ポリエチレン樹脂３３質量％からなる厚さ１００μｍ、空隙率５９体積％の陽イオン交換性の微多孔質膜を得た。この微多孔質膜を箱型乾燥機に隣接する一対のプレスロールを用いて圧搾し、厚さ６０μｍ、空隙率３１体積％の陽イオン交換性の微多孔質膜よりなる機能膜を得た。
【００１４】
（比較例）
実施例１に示す重量平均分子量２００万の超高分子量ポリエチレン樹脂粉体に代え、重量平均分子量２０万のポリエチレン樹脂粉体を用いたこと以外は、実施例１と同様にして、陰イオン交換性の無機粉体５３質量％と、ポリエチレン樹脂４７質量％からなる厚さ１００μｍ、空隙率５４体積％の陰イオン交換性の微多孔質膜よりなる機能膜を得た。
【００１５】
次に、このようにして得られた実施例１乃至３及び比較例のイオン交換性機能膜について、厚さ、空隙率、平均細孔径、耐溶剤性、耐酸化性及び折曲げ性等の特性を測定した。その結果を表１に示す。
【００１６】
【表１】
2004269681.tif 000002
【００１７】
表１から以下のようなことが分かった。
（１）実施例１乃至３の機能膜は、ポリオレフィン系樹脂の網目状ネットワーク内にイオン交換性の無機質粉体が充填された構造をなしているため、イオン交換体として無機質材を使用しているにも拘わらず折曲げ時にクラックを生ずることがない。
（２）実施例１乃至３の機能膜の平均細孔径から明らかなように、本発明のイオン交換性機能膜は、水銀圧入法に基づく平均細孔径が１μｍ以下の微細孔を形成することができる。
（３）実施例１乃至３の機能膜は、重量平均分子量が１００万以上の超高分子量ポリエチレンを網目状ネットワーク形成材として用いているため、耐溶剤性、耐酸化性に優れている。
（４）微多孔質膜を作製した後、プレス成形することにより、空隙率を任意に調整することができる。
【００１８】
【発明の効果】
本発明のイオン交換性機能膜は、ポリオレフィン系樹脂の網目状ネットワーク内にイオン交換性の無機質粉体が充填された構造をなしているため、イオン交換体として無機質材を使用しているにも拘わらず成形が容易であることからフィルム状となすことが可能で、しかも、柔軟性に富むことから折り曲げが可能で割れ、欠け等を生じることがない。このため、イオン交換機能が要求される幅広い分野に対して適用できるこことから産業上の利用価値は高い。また、本発明のイオン交換性機能膜は、水銀圧入法による平均孔細孔径が１μｍ以下の微多孔質膜であるため、液体フィルター分野においても好適なイオン交換性機能膜として用いることができる。
また、本発明のイオン交換性機能膜の製造方法は、ポリオレフィン系樹脂とその可塑剤及び無機質イオン交換体粉体を押出成形してフィルム状とした後、該フィルム状物より可塑剤を抽出除去することで、ポリオレフィン系樹脂の網目状ネットワーク内にイオン交換性の無機質粉体が充填された微多孔質膜よりなるイオン交換性機能膜を得ることができる。さらに、前記方法により得られた微多孔質性のイオン交換性機能膜をプレス成形することで、空隙率を実質的にゼロから７０体積％まで任意に調整できるため、所望の空隙率を有するイオン交換性機能膜を得ることができ、様々な要求に対して対応可能な産業上の利用価値の高いイオン交換性機能膜を提供することができる。